(57)【特許請求の範囲】
【請求項１】
Ｐ２Ｏ５    ：３０．０〜４５．０質量％
Ｂ２Ｏ３    ：２．０〜５．０質量％
Ｌｉ２Ｏ    ：０．１〜８．０質量％
Ｎａ２Ｏ    ：２．０〜１０．０質量％
ＢａＯ      ：１５．０〜４０．０質量％
ＺｎＯ      ：２．０〜３０．０質量％
Ｙ２Ｏ３＋Ｌａ２Ｏ３＋Ｇｄ２Ｏ３  ：１．３〜８．０質量％
Ｇｄ２Ｏ３  ：１．３〜５．０質量％
ＣａＯ      ：０．１〜２．５質量％
含有し、更に
ＺｒＯ２    ：３．０質量％以下
Ｎｂ２Ｏ５  ：３．０質量％以下（ただし３．０質量％を除く）
Ｔａ２Ｏ５  ：３．０質量％以下
ＷＯ３      ：３．０質量％以下
のうち、何れか１つ若しくは２つ以上を含有し、
且つ酸化物の一部をフッ化物に置換したＦの合計量が、酸化物基準組成１００質量％に対して８．０質量％以下となるようにして、Ｆを含有させていることを特徴とする光学ガラス。
【請求項２】
Ａｌ２Ｏ３  ：３．０質量％以下
含有することを特徴とする請求項１に記載の光学ガラス。
【請求項３】
Ｋ２Ｏ      ：１０．０質量％以下
含有することを特徴とする請求項１又は２に記載の光学ガラス。
【請求項４】
Ｌｉ２Ｏ＋Ｎａ２Ｏ＋Ｋ２Ｏ  ：２．１〜１５．０質量％
含有することを特徴とする請求項３に記載の光学ガラス。
【請求項５】
Ｙｂ２Ｏ３  ：３．０質量％以下
含有することを特徴とする請求項１〜４の何れかに記載の光学ガラス。
【請求項６】
屈折率（ｎｄ）が１．５６〜１．６３、アッベ数（νｄ）が５８．０〜６４．０、ガラス転移点（Ｔｇ）が４７０℃以下、ガラス屈伏点（Ａｔ）が５１０℃未満であることを特徴とする請求項１〜５の何れかに記載の光学ガラス。
【発明の詳細な説明】
【技術分野】
【０００１】
本発明は光学ガラスに関し、特に高屈折率・低分散、低屈伏点で、且つ成形時における耐失透性に優れ、モールド成形及び微細構造の転写に適した組成を有する光学ガラスに関する。
【背景技術】
【０００２】
近年、光学機器の小型軽量化が著しく進展している中で、非球面レンズが多く用いられるようになってきている。これは、非球面レンズは光線収差の補正が容易であり、レンズの枚数を少なくし、機器をコンパクトにすることができるためである。
また非球面レンズを含む光学ガラスの新たな用途も多々開発されてきており、そのような状況の中で、金型の微細構造を精度よく転写できるガラスが望まれている。
非球面レンズ等のガラスの製造は、ガラスのプリフォームを加熱軟化させ、これを所望形状に精密モールドプレス成形することによってなされている。
プリフォームを得る方法は大きく２種類に分けられ、その１つはガラスのブロック或いは棒材等からガラス片を切り出してプリフォーム加工する方法である。もう１つはガラス融液をノズル先端から滴下して球状のガラスプリフォームを得る方法である。
ところで、精密モールド成形によってガラス成形品を得るためには、プリフォームの加圧成形を屈伏点（Ａｔ）近傍の温度で行うことが必要である。従ってプリフォームの屈伏点（Ａｔ）やガラス転移点（Ｔｇ）が高いほど、これに接する金型が高温に曝され、金型表面が酸化消耗され易くなる。即ち、屈伏点（Ａｔ）やガラス転移点（Ｔｇ）が高くなると、金型の耐久性低下に伴うメンテナンスがより必要となり、低コストでの大量生産が実現できなくなる。このため、プリフォームを構成する光学ガラスは、比較的低温で成形できること、従ってガラス転移点（Ｔｇ）や屈伏点（Ａｔ）が低いことが望まれている。
【０００３】
一方、モールドレンズに用いられるガラスとしては、その用途に応じて種々の光学特性を有するものが求められている。例えば積層構造を持つレンズを得るのに適したガラスとして、屈折率（ｎｄ）が１．５６以上、アッベ数（νｄ）が５８以上で、且つ屈伏点（Ａｔ）が低いガラスが要求されている。
このような要求に対して、従来、例えばＢａＦタイプのガラスが提供されている。しかし、このＢａＦタイプのガラスは屈伏点（Ａｔ）の高いガラスが多く、上記した金型の耐久性の低下、それに伴うメンテナンスの増大、大量生産性の低下、コスト増の問題があった。
【０００４】
またＰ２Ｏ５−Ａｌ２Ｏ３−Ｌｉ２Ｏ−Ｇｄ２Ｏ３−ＲＯ系ガラスで、屈折率（ｎｄ）が１．５６〜１．６２、アッベ数（νｄ）が５６〜６４の範囲を有する光学ガラスが開示されている（特許文献１）。
【０００５】
またＰ２Ｏ５−Ａｌ２Ｏ３−Ｂ２Ｏ３−Ｌｉ２Ｏ−ＺｎＯ−ＢａＯ−Ｒ２Ｏ３系ガラスで、屈折率（ｎｄ）が１．６０〜１．６４、アッベ数（νｄ）が５８〜６４、屈伏点（Ａｔ）が５００℃未満を有する光学ガラスが開示されている（特許文献２）。
またＰ２Ｏ５−ＢａＯ−Ｂｉ２Ｏ３−Ｎｂ２Ｏ５系ガラスで、屈折率（ｎｄ）が１．５０〜１．６０、アッベ数（νｄ）が５０〜６５、ガラス転移点（Ｔｇ）が４００℃以下を有する光学ガラスが開示されている（特許文献３）。
【０００６】
またＰ２Ｏ５−ＺｎＯ−ＢａＯ−Ｓｂ２Ｏ３系ガラスで、屈折率（ｎｄ）が１．５０〜１．６５、アッベ数（νｄ）が５０〜６５、ガラス転移点（Ｔｇ）が４００℃以下を有する光学ガラスが開示されている（特許文献４）。
またＰ２Ｏ５−Ｂ２Ｏ３−Ｌｉ２Ｏ−ＲＯ系ガラスで、アッベ数（νｄ）が５８以上、ガラス転移点（Ｔｇ）が５７０℃以下を有する光学ガラスが開示されている（特許文献５）。
またＰ２Ｏ５−ＳｎＯ−Ｒ２Ｏ系ガラスで、屈折率（ｎｄ）が１．５０〜１．８０、アッベ数（νｄ）が２５〜６５、ガラス転移点（Ｔｇ）が５００℃以下を有する光学ガラスが開示されている（特許文献６）。
またＰ２Ｏ５−Ｂ２Ｏ３−ＢａＯ−Ａｌ２Ｏ３−Ｌａ２Ｏ３系ガラスで、屈折率（ｎｄ）が１．５０〜１．７０、アッベ数（νｄ）が５９〜７０、ガラス転移点（Ｔｇ）が５５０℃以下を有する光学ガラスが開示されている（特許文献７）。
【先行技術文献】
【特許文献】
【０００７】
【特許文献１】特開２０００−７２４７４号公報
【特許文献２】特開２００４−１６８５９３号公報
【特許文献３】特開２００７−７０１９４号公報
【特許文献４】特開２００７−１４５６１３号公報
【特許文献５】特開２００７−１１９３２９号公報
【特許文献６】特開２００９−１８９５２号公報
【特許文献７】特開２００９−４０６６３号公報
【発明の開示】
【発明が解決しようとする課題】
【０００８】
しかしながら特許文献１、３のガラスの場合、Ｐ２Ｏ５成分が多量に含まれており、耐水性が良くないという問題がある。
特許文献２のガラスの場合、屈伏点（Ａｔ）を低くするために、耐候性の改善に効果があるフッ化物を加えず、アルカリ成分等で構成されており、化学的耐久性に問題がある。
一方、特許文献４のガラスは耐候性が悪いという問題がある。
特許文献５、７のガラスの場合、屈伏点（Ａｔ）が５１０℃以上と高くなる傾向にあり、金型が劣化し易いという問題がある。
特許文献６の場合、Ｐ２Ｏ５−ＳｎＯ系ガラスのため、溶融雰囲気を中性若しくは還元雰囲気に保たなければならない問題がある。
【０００９】
そこで本発明は上記従来の光学ガラスにおける欠点を解消し、屈折率（ｎｄ）が１．５６以上、アッベ数（νｄ）が５８．０以上、屈伏点（Ａｔ）が５１０℃未満で、且つ成形時の耐失透性が良好で、精密モールドプレス成形等のモールド成形及び微細構造の転写に適した光学ガラスの提供を課題とする。
【課題を解決するための手段】
【００１０】
本発明者らは、上記課題を解決すべく鋭意研究を重ねた結果、ガラス製造にあたって、その組成をＰ２Ｏ５−Ｂ２Ｏ３−Ｒ２Ｏ−ＲＯ−Ｒ２Ｏ３系ガラスを基本とし、且つアルカリ金属酸化物の組み合わせと希土類酸化物の適切な組み合わせによる組成とすることにより、上記の課題を解決できることを見出し、本発明を完成させた。
【００１１】
即ち本発明の光学ガラスは、Ｐ２Ｏ５：３０．０〜４５．０質量％、Ｂ２Ｏ３：２．０〜５．０質量％、Ｌｉ２Ｏ：０．１〜８．０質量％、Ｎａ２Ｏ：２．０〜１０．０質量％、ＢａＯ：１５．０〜４０．０質量％、ＺｎＯ：２．０〜３０．０質量％、Ｙ２Ｏ３＋Ｌａ２Ｏ３＋Ｇｄ２Ｏ３：１．３〜８．０質量％、Ｇｄ２Ｏ３：１．３〜５．０質量％、ＣａＯ：０．１〜２．５質量％含有し、更にＺｒＯ２：３．０質量％以下、Ｎｂ２Ｏ５：３．０質量％以下（ただし３．０質量％を除く）、Ｔａ２Ｏ５：３．０質量％以下、ＷＯ３：３．０質量％以下のうち、何れか１つ若しくは２つ以上を含有し、
且つ酸化物の一部をフッ化物に置換したＦの合計量が、酸化物基準組成１００質量％に対して８．０質量％以下となるようにして、Ｆを含有させていることを第１の特徴としている。
また本発明の光学ガラスは、上記第１の特徴に加えて、Ａｌ２Ｏ３：３．０質量％以下含有することを第２の特徴としている。
また本発明の光学ガラスは、上記第１又は第２の特徴に加えて、Ｋ２Ｏ：１０．０質量％以下含有することを第３の特徴としている。
また本発明の光学ガラスは、上記第３の特徴に加えて、Ｌｉ２Ｏ＋Ｎａ２Ｏ＋Ｋ２Ｏ：２．１〜１５．０質量％含有することを第４の特徴としている。
また本発明の光学ガラスは、上記第１〜第４の何れかの特徴に加えて、Ｙｂ２Ｏ３：３．０質量％以下含有することを第５の特徴としている。
また本発明の光学ガラスは、上記第１〜第５の何れかの特徴に加えて、屈折率（ｎｄ）が１．５６〜１．６３、アッベ数（νｄ）が５８．０〜６４．０、ガラス転移点（Ｔｇ）が４７０℃以下、ガラス屈伏点（Ａｔ）が５１０℃未満であることを第６の特徴としている。
【００１２】
上記において、屈折率（ｎｄ）とは、ヘリウムの５８７．６ｎｍの輝線に対する屈折率を言う。またアッベ数（νｄ）は、νｄ＝（ｎｄ−１）／（ｎＦ−ｎＣ）で定義され、ｎＦ、ｎＣは、それぞれ水素の４８６．１ｎｍ及び６５６．３ｎｍの輝線に対する屈折率である。またガラス転移点（Ｔｇ）とは、熱機械分析装置（ＴＭＡ）で熱膨張測定をしたとき、ガラスの伸び率が急激に増大することによって膨張曲線が屈曲する部分の、低温側と高温側の直線のそれぞれの延長線の交点に相当する温度である。また屈伏点（Ａｔ）とは、熱機械分析装置（ＴＭＡ）で熱膨張測定をしたとき、ガラスの軟化によって膨張曲線が上昇から下降に転じる極大点である。
【発明の効果】
【００１３】
請求項１に記載の光学ガラスによれば、そこに記載された組成としたので、
屈折率（ｎｄ）が１．５６以上やアッベ数（νｄ）が５８以上、屈伏点（Ａｔ）が５１０℃未満で、成形時の耐失透性が良好で、精密モールドプレス成形等のモールド成形及び微細構造の転写に適した光学ガラスを提供することが可能となった。
Ｂ２Ｏ３を２．０〜５．０質量％含有させることで、ガラスの安定性が増す。
Ｇｄ２Ｏ３を１．３〜５．０質量％含有させることにより、光学ガラスの安定性、成形性を向上させることができ、また所望の光学恒数（屈折率、アッベ数）を備えた光学ガラスに調整するのが容易である。
ＣａＯを０．１〜２．５質量％含有させることで、ガラスの安定性を高め、成形性を向上させる。
ＺｒＯ２を３．０質量％以下、Ｎｂ２Ｏ５を３．０質量％以下（ただし３．０質量％を除く）、Ｔａ２Ｏ５を３．０質量％以下、ＷＯ３を３．０質量％以下のうち、何れか１つ若しくは２つ以上を含有することにより、屈折率を一層高くすることが可能となる。
また酸化物の一部をフッ化物に置換したＦの合計量が、酸化物基準組成１００質量％に対して８．０質量％以下となるようにして、Ｆを含有させていることにより、
ガラス転移点（Ｔｇ）、屈服点（Ａｔ）を一層低下させ、耐候性の向上を図ることが可能となる。
また請求項２に記載の光学ガラスによれば、上記請求項１に記載の構成による効果に加えて、Ａｌ２Ｏ３を３．０質量％以下含有することにより、
耐白濁性、精密モールドプレス成形性の各特性を一層向上させることが可能となる。
また請求項３に記載の光学ガラスによれば、上記請求項１又は２に記載の構成による効果に加えて、Ｋ２Ｏを１０．０質量％含有することにより、
ガラス転移点（Ｔｇ）、屈伏点（Ａｔ）を一層低下させることが可能となる。
また請求項４に記載の光学ガラスによれば、上記請求項３に記載の構成による効果に加えて、Ｌｉ２Ｏ＋Ｎａ２Ｏ＋Ｋ２Ｏを２．１〜１５．０質量％含有することにより、
ガラス転移点（Ｔｇ）、屈伏点（Ａｔ）をより効果的に低下させることが可能となる。
また請求項５に記載の光学ガラスによれば、上記請求項１〜４の何れかに記載の構成による効果に加えて、Ｙｂ２Ｏ３を３．０質量％以下含有することにより、
光学ガラスの安定性、成形性を一層向上させることができ、また所望の光学恒数（屈折率、アッベ数）を持つ光学ガラスに調整するのが容易である。
また請求項６に記載の光学ガラスによれば、上記請求項１〜５の何れかに記載の構成による効果に加えて、屈折率（ｎｄ）が１．５６〜１．６３、アッベ数（νｄ）が５８．０〜６４．０、ガラス転移点（Ｔｇ）が４７０℃以下、ガラス屈伏点（Ａｔ）が５１０℃未満であることにより、
現に高屈折率・低分散で、且つ低温度での成形性に優れた、金型の寿命を長くすることができる光学ガラスを提供することができる。
【発明を実施するための形態】
【００１４】
本発明の光学ガラスにおける成分とその含有量について説明する。
成分Ｐ２Ｏ５はガラスの網目構造形成成分であり、ガラスに製造可能な安定性をもたせるための必須成分である。
Ｐ２Ｏ５は３０．０〜４５．０質量％含有させる。
３０．０質量％未満ではガラスの安定性が悪化する。また４５．０質量％を超えると、ガラスの耐水性が悪くなる上に、屈折率の充分高いガラスが得られなくなる。
Ｐ２Ｏ５の含有量は、ガラスの安定性、屈折率等を考慮すると、３２．０〜４５．０質量％がより好ましい。更に好ましくは３５．０〜４５．０質量％含有させるのがよい。
【００１５】
成分Ｂ２Ｏ３はＰ２Ｏ５と同様にガラスの網目構造を形成して、ガラスを安定化させる必須成分である。
Ｂ２Ｏ３は０．１〜５．０質量％含有させる。
０．１質量％未満では、ガラスの安定性を図る効果がない。また５．０質量％を超えると、ガラスの安定性が悪化する。
Ｂ２Ｏ３の含有量は、ガラスの安定性、屈折率等を考慮すると、１．０〜５．０質量％がより好ましい。更に好ましくは２．０〜５．０質量％含有させるのがよい。
【００１６】
Ｌｉ２Ｏはガラス転移点、屈伏点を低下させると同時に、良好な屈折率を保持するために有効である。
Ｌｉ２Ｏは０．１〜８．０質量％含有させる。
０．１質量％未満だと屈伏点を低下させる効果が不十分となる。一方、８．０質量％を超えると、ガラスの安定化を損なう。
Ｌｉ２Ｏの含有量は、ガラスの安定性、屈折率等を考慮すると、０．１〜３．０質量％がより好ましい。更に好ましくは０．１〜２．０質量％含有させるのがよい。０．１〜１．０質量％が最も良い。
【００１７】
成分Ｎａ２Ｏはガラス転移点、屈伏点を低下させるために有効である。
Ｎａ２Ｏは２．０〜１０．０質量％含有させる。
２．０質量％未満だと屈伏点を低下させる効果が不十分となる。一方、１０．０質量％を超えると、ガラスの屈折率の低下を招く。
Ｎａ２Ｏの含有量は、ガラスの転移点、屈伏点、屈折率を考慮すると、２．０〜８．０質量％がより好ましく、更に好ましくは２．０〜６．０質量％とするのがよい。
【００１８】
成分ＢａＯはガラスの安定性を高め、且つ屈伏点や液相温度を低下させるために必須である。
ＢａＯは１５．０〜４０．０質量％含有させる。
１５．０質量％未満では屈伏点が高くなり、ガラスの安定性の点で好ましくない。また４０．０質量％を超えるとガラスの安定化を損なう。
ＢａＯの含有量は、ガラスの成形性、屈折率等を考慮すると、１５．０〜３８．０質量％がより好ましい。更に好ましくは１５．０〜３５．０質量％含有させるのがよい。
【００１９】
成分ＺｎＯはガラス成形時の失透の発生を抑制し、屈伏点を低下させてガラスの成形性をよくするために必須である。
ＺｎＯは２．０〜３０．０質量％含有させる。
２．０質量％未満では、屈伏点を低下させる効果が不十分となる。また３０．０質量％を超えると、ガラスの安定化を損なうため好ましくない。
ＺｎＯの含有量は、ガラスの成形性、安定性、ガラスの転移点、屈伏点を考慮すると、４．０〜２８．０質量％がより好ましい。更に好ましくは８．０〜２６．０質量％含有させるのがよい。
【００２０】
成分Ｙ２Ｏ３、Ｌａ２Ｏ３、Ｇｄ２Ｏ３は、ガラスの屈折率とアッベ数を高めるために有効である。
Ｙ２Ｏ３、Ｌａ２Ｏ３、Ｇｄ２Ｏ３の３成分は、その合計量で１．３〜８．０質量％含有させる。
３成分の合計量が８．０質量％を超えると、ガラスの安定化の点で好ましくない。
３成分の合計量が１．３質量％未満だと屈折率とアッベ数を高めるには不十分となる。
３成分の合計量は、ガラスの成形性、屈折率等を考慮すると、１．３〜５．０質量％がより好ましい。更に好ましくは合計で１．３〜４．０質量％含有させるのがよい。
【００２１】
成分Ｇｄ２Ｏ３は、ガラスの安定性を高め、屈折率とアッベ数を高めるために有効である。
Ｇｄ２Ｏ３は、１．３〜８．０質量％で含有させることが可能である。
１．３質量％未満だと屈折率とアッベ数を高めるには不十分となる。８．０質量％を超えると、ガラスの安定性の低下を招く。
Ｇｄ２Ｏ３の含有量は、ガラスの安定性、成形性を考慮すると、１．３〜６．０質量％が良いが、特に１．３〜５．０質量％が好ましく、１．３〜４．０質量％が更に好ましい。
【００２２】
ガラスに含まれるＦは、ガラスの溶融性を高める効果と、ガラスの耐候性を高めるのに有効な成分である。
任意成分として酸化物の一部をフッ化物に置換したＦの合計量が、酸化物基準組成１００質量％に対して８．０質量％以下で添加することができる。
８．０質量％を超えると、ガラスの安定性を損なう。
Ｆの含有量は、ガラスの安定性を考慮して、０．１〜７．０質量％がより好ましく、更に好ましくは０．１〜６．０質量％とするのがよい。
【００２３】
成分ＭｇＯは、ガラスの安定性を高め、成形性の向上に有効である。
任意成分として１．０質量％以下で含有させることができる。
１．０質量％を超えると、ガラスの安定化を損なうため好ましくない。
ＭｇＯの含有量は、ガラスの成形性、屈折率を考慮して、０．１〜０．８質量％がより好ましく、更に好ましくは０．１〜０．６質量％とするのがよい。
【００２４】
成分ＣａＯは、ガラスの安定性を高め、成形性の向上に有効である。
任意成分として３．０質量％以下で含有させることができる。
３．０質量％を超えると、ガラスの安定化を損なうため好ましくない。
ＣａＯの含有量は、ガラスの成形性、屈折率を考慮して、０．１〜２．５質量％がより好ましく、更に好ましくは０．１〜２．０質量％とするのがよい。
【００２５】
成分ＳｒＯは、ガラスの安定性を高め、成形性の向上に有効である。
任意成分として８．０質量％以下で含有させることができる。
８．０質量％を超えると、ガラスの屈折率の低下を招く。
ＳｒＯの含有量は、ガラスの成形性、屈折率を考慮して、０．１〜７．０質量％がより好ましく、更に好ましくは１．０〜６．０質量％とするのがよい。
【００２６】
なお、成分ＭｇＯ、ＣａＯ、ＳｒＯは、成分ＭｇＯを１．０質量％以下、成分ＣａＯを３．０質量％以下、成分ＳｒＯを８．０質量％以下の含有量で、その何れか１つ若しくは２つ以上を含有させるのが、ガラスの安定性と成形性の向上を図る上で好ましい。
【００２７】
成分Ａｌ２Ｏ３は成形時の失透の発生を抑制するために有効であり、また耐候性にも効果がある。
任意成分として３．０質量％以下で含有させることができる。
３．０質量％を超えると、ガラスの液相温度を上げ、また屈折率を低下させるので好ましくない。
Ａｌ２Ｏ３の含有量は、ガラスの液相温度、屈折率を考慮して、０．１〜２．５質量％がより好ましく、更に好ましくは０．１〜２．０質量％含有させるのがよい。
【００２８】
成分Ｋ２Ｏもガラス転移点、屈伏点を低下させるために有効である。
Ｋ２Ｏは１０．０質量％以下で含有させることができる。
１０．０質量％を超えると、ガラスの屈折率の低下を招く。
Ｋ２Ｏの含有量は、ガラスの転移点、屈伏点、屈折率を考慮して、２．０〜９．０質量％がより好ましく、更に好ましくは２．０〜８．０質量％含有させるのがよい。
【００２９】
なお、成分Ｌｉ２ＯとＮａ２ＯとＫ２Ｏは、その合計が２．１〜１５．０質量％の範囲とするのが好ましい。２．１質量％未満では、屈伏点（Ａｔ）を低下させる効果が不十分となる。
一方、１５．０質量％を超えるとガラスの安定化を損なう。
成分Ｌｉ２ＯとＮａ２ＯとＫ２Ｏの合計量は、より好ましくは２．１〜１２．０質量％とするのがよい。更に好ましくは２．１〜１０．０質量％含有させるのがよい。
【００３０】
成分Ｙｂ２Ｏ３は、ガラスの安定性を高め、成形性の向上に有効である。
任意成分であるが、３．０質量％以下で含有させることができる。
３．０質量％を超えると、ガラスの安定性を低下させる。
Ｙｂ２Ｏ３の含有量は、ガラスの安定性、成形性を考慮して、０．１〜２．５質量％がより好ましい。更に好ましくは０．１〜２．０質量％含有させるのがよい。
【００３１】
成分ＺｒＯ２は、ガラスの屈折率とアッベ数を高め、ガラスの安定性を高めるのに有効である。
任意成分として３．０質量％以下で含有させることができる。
３．０質量％を超えると、ガラスの安定性の低下を招く。
ＺｒＯ２の含有量は、ガラスの屈折率、アッベ数、成形性を考慮して、０．１〜２．５質量％がより好ましく、更に好ましくは０．１〜２．０質量％とするのがよい。
【００３２】
成分Ｎｂ２Ｏ５は、ガラスの屈折率を高め、ガラスの安定性を高めるのに有効である。
任意成分として３．０質量％以下で含有させることができる。
３．０質量％を超えると、ガラスの安定性の低下を招く。
Ｎｂ２Ｏ５の含有量は、ガラスの屈折率、安定性を考慮して、０．１〜２．５質量％がより好ましく、更に好ましくは０．１〜２．０質量％とするのがよい。
【００３３】
成分Ｔａ２Ｏ５は、ガラスの屈折率とアッベ数を高め、ガラスの安定性を高めるのに有効であるが、経済的に高価な成分であり、ガラス製作にはコスト高になる。
任意成分として３．０質量％以下で含有させることができる。
３．０質量％を超えると、ガラスの安定性の低下を招く。
Ｔａ２Ｏ５の含有量は、ガラスの屈折率、アッベ数、安定性を考慮して、０．１〜２．５質量％がより好ましく、更に好ましくは０．１〜２．０質量％とするのがよい。
【００３４】
成分ＷＯ３は、ガラスに高屈折率をもたらし、また低屈伏点による成形性をもたらすのに有効な成分である。
任意成分として３．０質量％以下で含有させることができる。
３．０質量％を超えると、ガラスの安定性を損なう。
ＷＯ３の含有量は、ガラスの屈折率、成形性、安定性を考慮して、０．１〜２．５質量％がより好ましく、更に好ましくは０．１〜２．０質量％とするのがよい。
【００３５】
なお、成分ＺｒＯ２、Ｎｂ２Ｏ５、Ｔａ２Ｏ５、ＷＯ３は、成分ＺｒＯ２を３．０質量％以下、成分Ｎｂ２Ｏ５を３．０質量％以下、成分Ｔａ２Ｏ５を３．０質量％以下、成分ＷＯ３を３．０質量％以下の含有量で、その何れか１つ若しくは２つ以上を含有させるのが、ガラスの屈折率、アッベ数、成形性、安定性の向上を図る上で好ましい。
【００３６】
本発明の目的を満たす光学恒数の範囲については、屈折率（ｎｄ）が１．５６〜１．６３、アッベ数（νｄ）が５８．０〜６４．０である。例えば屈折率（ｎｄ）が１．５６未満、アッベ数（νｄ）が５８．０未満のガラスでは、十分な回折効率を持つ積層構造のレンズには好ましく用いることができない。
好ましくは、屈折率（ｎｄ）が１．５７〜１．６２、アッベ数（νｄ）が５８．０〜６３．０、更に好ましくは、屈折率（ｎｄ）が１．５８〜１．６２、アッベ数（νｄ）が５９．０〜６３．０、ガラス転移点（Ｔｇ）が４７０℃以下、ガラス屈伏点（Ａｔ）が５１０℃未満のガラスとすることで、成形時の耐失透性が改善され、特に精密モールドプレス成形等のモールド成形及び微細構造の転写に適したガラスとして用いることができる。このようなガラスは、例えば微細構造等を成形した積層構造レンズの構成要素として、低屈伏点ガラス、ゾルゲルガラス、樹脂等と共に用いることができる。
【００３７】
実施形態における光学ガラスの製造原料については、例えば成分Ｂ２Ｏ３のためにはＨ３ＢＯ３、Ｂ２Ｏ３等を用いることができる。他の成分についても、原料として各種酸化物、炭酸塩、硝酸塩等の通常に用いられる光学ガラス原料を用いることができる。
上記原料を、既述した成分範囲となるように調合、混合し、１１００〜１２５０℃で溶融し、清澄（ガス抜き）、攪拌の各工程を経て均質化させた後、金型に流し込み徐冷することにより、無色、高屈折率で低屈伏点、透明で均質、加工性に優れた本発明の光学ガラスを得ることができる。
【００３８】
本発明の目的を満たす高屈折率・低分散で、且つ低屈伏点である光学ガラスとして、非常に好ましい組成の具体例としては、次の（１）、（２）、（３）、（４）、（５）がある。これらの光学ガラスは化学的耐久性にも優れる。
（１）．Ｐ２Ｏ５：３２．０〜４５．０質量％、Ｂ２Ｏ３：１．０〜５．０質量％、Ｌｉ２Ｏ：０．１〜８．０質量％、Ｎａ２Ｏ：２．０〜５．０質量％、ＢａＯ：１８．０〜３２．０質量％、ＺｎＯ：５．０〜２８．０質量％、ＺｎＦ２：０．１〜６質量％、Ｙ２Ｏ３＋Ｌａ２Ｏ３＋Ｇｄ２Ｏ３：１．３〜８．０質量％からなるガラス。
（２）．Ｐ２Ｏ５：３２．０〜４５．０質量％、Ｂ２Ｏ３：１．０〜５．０質量％、Ｌｉ２Ｏ：０．１〜８．０質量％、Ｎａ２Ｏ：２．０〜５．０質量％、ＢａＯ：１８．０〜３２．０質量％、ＺｎＯ：５．０〜２８．０質量％、ＺｎＦ２：０．１〜６質量％、Ｙ２Ｏ３＋Ｌａ２Ｏ３＋Ｇｄ２Ｏ３：１．３〜８．０質量％、Ａｌ２Ｏ３：０．１〜２．５質量％からなるガラス。
（３）．Ｐ２Ｏ５：３２．０〜４５．０質量％、Ｂ２Ｏ３：１．０〜５．０質量％、Ｌｉ２Ｏ：０．１〜８．０質量％、Ｎａ２Ｏ：２．０〜５．０質量％、ＢａＯ：１８．０〜３２．０質量％、ＺｎＯ：５．０〜２８．０質量％、ＺｎＦ２：０．１〜６質量％、Ｙ２Ｏ３＋Ｌａ２Ｏ３＋Ｇｄ２Ｏ３：１．３〜８．０質量％、ＺｒＯ２：０．１〜２．５質量％からなるガラス。
（４）．Ｐ２Ｏ５：３２．０〜４５．０質量％、Ｂ２Ｏ３：１．０〜５．０質量％、Ｌｉ２Ｏ：０．１〜８．０質量％、Ｎａ２Ｏ：２．０〜５．０質量％、ＢａＯ：１８．０〜３２．０質量％、ＺｎＯ：５．０〜２８．０質量％、ＺｎＦ２：０．１〜６質量％、Ｙ２Ｏ３＋Ｌａ２Ｏ３＋Ｇｄ２Ｏ３：１．３〜８．０質量％、Ａｌ２Ｏ３：０．１〜２．５質量％、ＺｒＯ２：０．１〜２．５質量％からなるガラス。
（５）．（１）〜（４）に加えて、ＣａＯ、Ｙ２Ｏ３、Ｌａ２Ｏ３、Ｎｂ２Ｏ５、Ｔａ２Ｏ５、ＷＯ３の何れか１つ若しくは２つ以上をそれぞれ３質量％以下添加したガラス。
【実施例】
【００３９】
以下に、実施例をあげて本発明を更に説明する。本発明は、これらの実施例により何ら限定されるものではない。
なお、ここで実施例９、１１、１５、１７、１８はＧｄ２Ｏ３又はＣａＯの含有量が本発明の成分範囲を満たしていない為、本発明の参考例である。実施例１〜８、１０、１２〜１４、１６、１９〜２１が本発明の実施例である。
表１〜３に示した実施例１〜２１、比較例１〜２の成分組成となるように、原料を調合、混合し、これを白金ルツボに入れて、電気炉中で１１００℃〜１２５０℃で溶融し、その後７５０℃〜９５０℃にして金型に流し込んで徐冷することで光学ガラスを得た。
得られた各光学ガラスについて、屈折率（ｎｄ）、アッベ数（νｄ）、屈伏点（Ａｔ）、及びガラス転移点（Ｔｇ）の測定を行った。また白濁等の欠点の有無を顕微鏡で確認した。
次に各ガラス板を賽の目状に切断加工し、複数個の同一寸法を有するカットピースを得た。更に複数個のカットピースの成形面を鏡面研磨し、洗浄したサンプルをプレス成形用ガラスプリフォームとした。
この成形用ガラスプリフォームを、貴金属系の離型膜が設けられた上コア・下コアを備えたプレス成形機に投入し、Ｎ２ガス若しくは真空雰囲気中にて屈伏点（Ａｔ）〜屈伏点（Ａｔ）＋約２０℃まで加熱後、加圧してプレス成形し、冷却後、プレス成形品として取り出した。
前記コア面に曇りが生じた場合には、ガラスからの成分揮発が原因であり、プレス成形面に微小な荒れが生じていることを示すものである。
なお、比較例１は特許文献２の実施例１０に記載のガラス、比較例２は特許文献４の実施例２に記載のガラスと同一組成のものである。
【００４０】
実施例、比較例において、屈折率（ｎｄ）、アッベ数（νｄ）の測定は、屈折率計（カルニュー社製、ＫＰＲ−２００）を用いて行った。
またガラス転移点（Ｔｇ）及び屈伏点（Ａｔ）の測定は、長さ１５〜２０ｍｍ、直径（辺）３〜５ｍｍの棒状試料を毎分５℃の一定速度で昇温加熱しつつ、試料の伸びと温度を測定して得られた熱膨張曲線から求めた。
またガラスの耐候性についても調査した。
これらの測定結果を表１〜３に示す。
【００４１】
【表１】
0005748997.tif 000002
【００４２】
【表２】
0005748997.tif 000003
【００４３】
【表３】
0005748997.tif 000004
【００４４】
表１〜表３により明らかなように、本発明の実施例のガラスは、何れも１．５７以上の屈折率（ｎｄ）を有する一方、アッベ数（νｄ）も５９以上で高く、光学ガラスとして十分な光学恒数を有していることが確認された。
また成形時における成形表面の白濁発生が十分に抑制されていることが明らかであった。
更に本発明の実施例の何れのガラスも、屈伏点（Ａｔ）が５１０℃未満という比較的低い温度範囲内にあることが確認された。
これらの結果、本発明の光学ガラスが屈折率（ｎｄ）、アッベ数（νｄ）が共に高く、光学特性に優れると共に、大量生産にも適した加工特性を備えていることを示している。
よって以上より、本願発明のガラスは光学特性の他、精密モールドプレス成形用として、また積層構造レンズの構成要素としても好適なガラスであることが判る。
一方、比較例２のガラスは耐候性に問題がある。
【産業上の利用可能性】
【００４５】
本発明の光学ガラスは、高屈折率、高アッベ数で、ガラス転移点及び屈伏点が低く、精密モールドプレス成形時に白濁を生じ難く、耐失透性に優れ、非球面レンズ等の精密モールドプレスや積層構造レンズの構成要素としても適し、且つ量産に適した光学ガラスとして、産業上の利用性がある。